COMPOSITE MATERIAL, CURABLE COMPOSITION, AND METHOD FOR PRODUCING CURABLE COMPOSITIONProvided is a composite material which comprises a resin matrix and inorganic particles dispersed therein, wherein the inorganic particles comprise: one or more groups (G-PID) of spherical particles uniform in particle diameter which comprise aggregates of inorganic spherical particles having a specific average primary-particle diameter, have a narrow particle-size-distribution width, and have a lower refractive index than the resin matrix; and a group (G-SFP) of ultrafine particles. The inorganic spherical particles which constitute all the groups of spherical particles uniform in particle diameter contained in the resin matrix have an arrangement structure which is a short-range order structure satisfying a specific requirement. Also provided are a curable composition giving the composite material and a method for producing the curable composition.A composite material comprising: a resin matrix and inorganic particles dispersed in the resin matrix, the inorganic particles including: an identical particle diameter spherical particle group (G-PID) which is formed with an aggregate of inorganic spherical particles having a predetermined average primary particle diameter within a range of 100 to 1000 nm and in which in a number-based particle size distribution of the aggregate, 90% or more of all the particles are present within a range of plus or minus 5% of the predetermined average primary particle diameter; and a superfine particle group (G-SFP) that is formed with inorganic particles whose average primary particle diameter is less than 100 nm, a number of the identical particle diameter spherical particle groups included in the inorganic particles is one or more, when the number of the identical particle diameter spherical particle groups included in the inorganic particles is assumed to be a, and each of the identical particle diameter spherical particle groups are represented as G-PIDm (where when a is 1, m is 1 whereas when a is equal to or greater than 2, m is a natural number from 1 to a) respectively in ascending order of the average primary particle diameters thereof, the average primary particle diameters of each G-PIDm differ from each other by 25 nm or more, the average primary particle diameter of the superfine particle group is smaller than the average primary particle diameter of G-PID1 by 25 nm or more, when a refractive index of the resin matrix at 25°C is assumed to be n(Mx), and a refractive index of the inorganic spherical particles of each G-PIDm at 25°C is assumed to be n(G-PIDm), for any n(G-PIDm), a relationship of n(MX) < n(G-PIDm) holds true and an arrangement structure of the inorganic spherical particles of all the identical particle diameter spherical particle groups in the resin matrix has a short-range order structure which satisfies conditions 1 and 2 below: [Condition 1] when a dimensionless number (r/r0) which is standardized by dividing a distance r from a center of an arbitrary one of the inorganic spherical particles dispersed in the composite material by an average particle diameter r0 of all the inorganic spherical particles dispersed in the composite material is assumed to be an x-axis, and a radial distribution function g(r) indicating a probability that another inorganic spherical particle is present at a point the distance r away from the center of the arbitrary inorganic spherical particle is assumed to be a y-axis, in a radial distribution function graph indicating a relationship of r/r0 and g(r) which corresponds to r at that time, a closest particle-to-particle distance r1 which is defined as r corresponding to a peak top of a peak closest to an origin among peaks appearing in the radial distribution function graph is a value that is 1 to 2 times the average particle diameter r0 of all the inorganic spherical particles dispersed in the composite material; [Condition 2] when r corresponding to a peak top of a peak second closest to the origin among the peaks appearing in the radial distribution function graph is assumed to be a second closest particle-to-particle distance r2, a local minimum value of the radial distribution function g(r) between the closest particle-to-particle distance r1 and the second closest particle-to-particle distance r2 is a value of 0.56 to 1.10.
복합 재료, 경화성 조성물 및 경화성 조성물의 제조 방법수지 매트릭스 내에 무기 입자가 분산되어 이루어지는 복합 재료이며, 무기 입자는 특정한 평균 일차 입자 지름을 갖는 무기 구형 입자의 집합체로 이루어지고, 입도 분포 폭이 좁고, 수지 매트릭스의 굴절률보다 작은 굴절률을 갖는 동일 입경 구형 입자군(G-PID)과, 초미세 입자군(G-SFP)을 포함하여 이루어지며, 동일 입경 구형 입자군(G-PID)의 수가 1 또는 복수이고, 수지 매트릭스 내에서의 모든 동일 입경 구형 입자군을 구성하는 무기 구형 입자의 배열 구조가 특정 조건을 만족하는 단거리 질서 구조를 가지고 있는 복합 재료를 제공한다. 또한, 그 복합 재료를 부여하는 경화성 조성물 및 그 경화성 조성물의 제조 방법을 제공한다.수지 매트릭스 내에 무기 입자가 분산되어 이루어지는 복합 재료이며,상기 무기 입자는100nm~1000nm의 범위 내에 있는 소정의 평균 일차 입자 지름을 갖는 무기 구형 입자의 집합체로 이루어지고, 상기 집합체의 개수 기준 입도 분포에 있어서 전체 입자수의 90% 이상이 상기 소정의 평균 일차 입자 지름의 전후 5%의 범위에 존재하는 동일 입경 구형 입자군(G-PID)과,평균 일차 입자 지름이 100nm 미만인 무기 입자로 이루어지는 초미세 입자군(G-SFP)을 포함하여 이루어지며,상기 무기 입자에 포함되는 상기 동일 입경 구형 입자군의 수가 1 또는 복수이고,상기 무기 입자에 포함되는 상기 동일 입경 구형 입자군의 수를 a로 하고, 각 동일 입경 구형 입자군을 그 평균 일차 입자 지름이 작은 순으로 각각 G-PIDm(단, m은 a가 1일 때는 1이고, a가 2 이상일 때는 1~a의 자연수이다.)으로 나타냈을 때, 각 G-PIDm의 평균 일차 입자 지름은 각각 서로 25nm 이상 상이하며,상기 초미세 입자군의 평균 일차 입자 지름은 G-PID1의 평균 일차 입자 지름보다 25nm 이상 작고,상기 수지 매트릭스의 25℃에서의 굴절률을 n(MX)로 하고, 각 G-PIDm을 구성하는 무기 구형 입자의 25℃에서의 굴절률을 n(G-PIDm)으로 했을 때, 어느 n(G-PIDm)에 대해서도n(MX)<n(G-PIDm)의 관계가 성립되며,상기 수지 매트릭스 내에서의 모든 상기 동일 입경 구형 입자군을 구성하는 무기 구형 입자의 배열 구조가 하기 조건 1 및 조건 2를 만족하는 단거리 질서 구조를 가지고 있는, 복합 재료.[조건 1] 상기 복합 재료 내에 분산하는 임의의 무기 구형 입자의 중심으로부터의 거리 r을, 상기 복합 재료 내에 분산하는 무기 구형 입자 전체의 평균 입자 지름 r0으로 나누어 규격화한 무차원 수(r/r0)를 x축으로 하고, 상기 임의의 무기 구형 입자의 중심으로부터 거리 r 떨어진 지점에서 다른 무기 구형 입자가 존재하는 확률을 나타내는 동경 분포 함수 g(r)을 y축으로 하여, r/r0과 그 때의 r에 대응하는 g(r)의 관계를 나타낸 동경 분포 함수 그래프에서, 상기 동경 분포 함수 그래프에 나타나는 피크 중, 원점으로부터 가장 가까운 피크의 피크 탑에 대응하는 r로서 정의되는 최근접 입자간 거리 r1이 상기 복합 재료 내에 분산하는 무기 구형 입자 전체의 평균 입자 지름 r0의 1배~2배의 값이다.[조건 2] 상기 동경 분포 함수 그래프에 나타나는 피크 중, 원점으로부터 2번째로 가까운 피크의 피크 탑에 대응하는 r을 다음 근접 입자간 거리 r2로 했을 때, 상기 최근접 입자간 거리 r1과 상기 다음 근접 입자간 거리 r2의 사이에서의 상기 동경 분포 함수 g(r)의 극소값이 0.56~1.10의 값이다.